(57)【要約】【課題】パネル（セル）の蛍光体発光の取り出し効率を考慮して表示輝度を確保しつつ、パネルの基本発光効率やコントラスト等の特性の向上または確保を実現できる技術を提供する。【解決手段】本ＰＤＰ製造方法では、前面基板構造体１１における膜面（表示面４０（前面）とは反対側の放電空間１３（放電セル３０）に向く側の第１の面４１）において、前面基板構造体１１のヘイズが１０％以上〜７０％以下となるように凹凸形状を形成する工程を有する。凹凸は例えば保護層４表面にサンドブラスト方法などによって形成される。【選択図】図２
2010003599.tif 000002
【特許請求の範囲】
【請求項１】
前面パネルと背面パネルの間に放電空間を備えるプラズマディスプレイパネルにおいて、
前記前面パネルの放電空間側の面に、前記前面パネルのヘイズが１０％以上となる凹凸形状が形成されていることを特徴とするプラズマディスプレイパネル。
【請求項２】
請求項１記載のプラズマディスプレイパネルにおいて、
前記前面パネルのヘイズが１０％以上７０％以下であることを特徴とするプラズマディスプレイパネル。
【請求項３】
請求項１記載のプラズマディスプレイパネルにおいて、
前記前面パネルは、前面基板と、前記前面基板上に形成された誘電体層と、前記誘電体層上に形成された保護層とを備え、
前記保護層に前記凹凸形状が形成されていることを特徴とするプラズマディスプレイパネル。
【請求項４】
前面基板構造体と背面基板構造体を組み合わせて内部に放電空間が形成され前記放電空間で隔壁により区画され蛍光体が形成される放電セルと前記放電セルに電圧を印加するための電極とを有するプラズマディスプレイパネルを製造する方法であって、
前記前面基板構造体における前記放電空間側の第１の面に、前記前面基板構造体のヘイズが１０％以上となるように凹凸形状を形成する第１の工程を有すること、を特徴とするプラズマディスプレイパネル製造方法。
【請求項５】
請求項４記載のプラズマディスプレイパネル製造方法において、
前記第１の工程では、前記ヘイズが１０％以上で７０％以下の範囲内となるように前記凹凸を形成すること、を特徴とするプラズマディスプレイパネル製造方法。
【請求項６】
請求項４または５に記載のプラズマディスプレイパネル製造方法において、
前記前面基板構造体は、表示面側から順に、光透過性の基板、前記電極、光透過性の誘電体層及び保護層を有し、
前記第１の工程では、前記保護層に前記凹凸形状を形成すること、
を特徴とするプラズマディスプレイパネル製造方法。
【請求項７】
請求項４または５に記載のプラズマディスプレイパネル製造方法において、
前記前面基板構造体は、表示面側から順に、光透過性の基板、前記電極、光透過性の誘電体層及び保護層を有し、
前記第１の工程では、前記誘電体層に前記凹凸形状を形成すること、
を特徴とするプラズマディスプレイパネル製造方法。
【請求項８】
請求項４〜７のいずれか一項に記載のプラズマディスプレイパネル製造方法において、
前記第１の工程では、前記凹凸形状をサンドブラスト方法により形成する工程を有すること、を特徴とするプラズマディスプレイパネル製造方法。
【請求項９】
請求項８記載のプラズマディスプレイパネル製造方法において、
前記第１の工程では、前記サンドブラスト方法における研磨材の粒径を調整することにより、前記ヘイズが１０％以上となるように形成すること、を特徴とするプラズマディスプレイパネル製造方法。
【請求項１０】
請求項４〜７のいずれか一項に記載のプラズマディスプレイパネル製造方法において、
前記第１の工程では、前記凹凸形状をエッチング方法により形成する工程を有すること、を特徴とするプラズマディスプレイパネル製造方法。
【請求項１１】
前面基板構造体と背面基板構造体を組み合わせて内部に放電空間が形成され前記放電空間で隔壁により区画され蛍光体が形成される放電セルと前記放電セルに電圧を印加するための電極とを有するプラズマディスプレイパネルを製造する方法であって、
前記前面基板構造体は、表示面側から順に、光透過性の基板、前記電極、光透過性の誘電体層及び保護層を有し、
前記前面基板構造体における前記放電空間側の第１の面に、前記前面基板構造体のヘイズが１０％以上となるように、光散乱性を持つ前記誘電体層を形成する第１の工程を有し、
前記第１の工程では、前記誘電体層中にフィラーを混入し、前記フィラーの材料及び混入の割合により前記ヘイズが１０％以上となるように形成すること、を特徴とするプラズマディスプレイパネル製造方法。
【請求項１２】
請求項４〜６のいずれか一項に記載のプラズマディスプレイパネル製造方法において、
前記第１の工程では、前記凹凸形状を、前記前面基板構造体の保護層の表面上に、結晶粒子群を付着させることにより形成する工程を有すること、を特徴とするプラズマディスプレイパネル製造方法。
【請求項１３】
前面基板構造体と背面基板構造体を組み合わせて内部に放電空間が形成され前記放電空間で隔壁により区画され蛍光体が形成される放電セルと前記放電セルに電圧を印加するための電極とを有するプラズマディスプレイパネルを製造する方法であって、
前記前面基板構造体における前記放電空間側の第１の面に、前記前面基板構造体のヘイズが１０％以上となるように、光散乱性を持つ平坦な膜を形成する第１の工程を有し、
前記平坦な膜は、バインダ材料と屈折率の異なる複数の種類の材料とを混合して成り、
前記第１の工程では、前記前面基板構造体における光透過性の基板と誘電体層との間に、前記平坦な膜を、前記複数の種類の材料の各屈折率及び混合の配分により前記ヘイズが１０％以上となるように形成すること、を特徴とするプラズマディスプレイパネル製造方法。
【発明の詳細な説明】
【技術分野】
【０００１】
本発明は、プラズマディスプレイパネル（ＰＤＰ）製造方法に関し、特に、セル構造やコントラスト及び表示輝度の特性などに関する。
【背景技術】
【０００２】
従来一般的な交流駆動・面放電型のＰＤＰ（カラーＰＤＰ）において、コントラストや表示輝度等の特性の改善は基本的な課題である。例えば、明室コントラストは、〔明室コントラスト〕＝｛〔白輝度〕＋〔外光反射光輝度〕｝／｛〔黒輝度（背景発光）〕＋〔外光反射光輝度〕｝で表され、黒輝度（背景発光）や外光反射光輝度が大きいと低下する。また、コントラストの確保または向上と共に、パネルの発光効率の向上によって表示輝度（セル点灯輝度）を確保または向上することも重要である。
【０００３】
パネルのコントラストの向上に関する従来技術としては、以下に挙げるように、ＰＤＰの前面基板の保護層などの面に、数十ｎｍ〜５００ｎｍ程度（あるいはそれ以下）の微細な大きさで凹凸を設けるものがある。
【０００４】
（１）特開平１０−３３４８１１号公報（特許文献１）には、輝度改善、放電効率向上の目的で、プラズマエッチング法により、保護層の表面に凹凸（三角状）を形成する旨が記載されている。当該凹凸は、現実的に考えてかなり微細な段差（数十ｎｍ程度）になると推測される。
【０００５】
なお、特許文献１は、凹凸に関する記載、及びエッチング方法の記載があるが、本発明とは凹凸定義等が異なる。
【０００６】
（２）特開２００７−３３４２９４号公報（特許文献２）には、防眩性のフィルムにおいて、微粒子（フィラー）を含有することにより凹凸構造を持つフィルムについて記載されている。また、ヘイズの値が４０％〜７０％と記載されている。
【０００７】
なお、特許文献２は、凹凸に関する記載、フィルタ（フィルム）、フィラーを用いる方法等の記載があるが、前述同様に本発明とは凹凸定義等が異なる。特許文献２等は、パネルの前面（表示面）にフィルタ（フィルム）の凹凸を設けるが、本発明ではパネルの内側の膜面に凹凸を設ける。
【０００８】
（３）特開２００５−５０７５５０号公報（特許文献３）には、放電空間において発光効率向上に寄与する真空紫外光（波長：１３０〜２００ｎｍ）に作用するように、誘電体層を加工し、誘電体層と保護膜との界面に凹凸をつける旨が記載されている。また、誘電体の粗さ平均が１００〜４００ｎｍである旨が記載されている。
【０００９】
なお、特許文献３は、凹凸に関する記載、誘電体層に凹凸を設ける記載があるが、前述同様に本発明とは凹凸定義等が異なる。特許文献３は、対象とする光の波長（１３０〜２００ｎｍ）が本発明で対象とする光の波長（４００〜８００ｎｍ）とは異なるため、上記界面の凹凸の大きさも本発明の凹凸の大きさとは異なる。
【００１０】
（４）特開２００７−２２７１３２号公報（特許文献４）には、目的として前面基板と背面基板を重ねた際に圧力（荷重）を分散して基板割れや電極配線の断線を防ぐ旨が記載されている。また、保護膜の表面粗さ（Ｒａ）が０．２５〜０．４９μｍである旨が記載されている。
【００１１】
なお、特許文献４は、凹凸に関する記載があるが、前述同様に本発明とは凹凸定義等が異なる。
【００１２】
（５）特開平１０−５４０９３２号公報（特許文献５）には、発光効率向上の目的で、保護層の凹凸形状の周期及び振幅が０．１〜１００μｍ（かなり広い範囲）と記載されている。
【００１３】
なお、特許文献５は、凹凸に関する記載があるが、前述同様に本発明とは凹凸定義等が異なる。
【特許文献１】特開平１０−３３４８１１号公報
【特許文献２】特開２００７−３３４２９４号公報
【特許文献３】特開２００５−５０７５５０号公報
【特許文献４】特開２００７−２２７１３２号公報
【特許文献５】特開平１０−５４０９３２号公報
【発明の開示】
【発明が解決しようとする課題】
【００１４】
従来技術のＰＤＰのコントラスト等の特性に関して、パネルの反射率が高い構造であることから、コントラストが不十分であるという問題がある。パネル（セル）に対し入射する外光（室内照明光）が、放電空間（放電セル）に形成されている赤（Ｒ），緑（Ｇ），青（Ｂ）の各色の発光用の蛍光体で反射され、その反射光（白色光）がパネル前方（視線方向）へ出射する。パネルの反射率が大きい構造であるため、当該反射光（白色光）の輝度が比較的大きく、明室コントラスト等のコントラスト特性を低下させる。パネル単体（フィルタ等が無い状態）では、見る者にとって、非点灯時の画面（表示領域）が白っぽく見える。
【００１５】
上記に対し、従来技術では、いずれも、前面基板の膜面に凹凸を設ける構造を考えた場合、数十ｎｍ〜５００ｎｍ程度といった微細な大きさ（スケール）で凹凸を設けるものである。この場合、コントラストと表示輝度の両方を確保または向上することは難しい。
【００１６】
本発明は以上のような問題に鑑みてなされたものであり、その主な目的は、パネル（セル）の蛍光体発光の取り出し効率を考慮して表示輝度を確保（低下抑制）しつつ、パネルの基本発光効率やコントラスト等の特性の向上または確保を実現できる技術を提供することである。
【課題を解決するための手段】
【００１７】
本願において開示される発明のうち、代表的なものの概要を簡単に説明すれば、次のとおりである。前記目的を達成するために、本発明の代表的な実施の形態は、ＰＤＰの技術であって、以下に示す構成を有することを特徴とする。
【００１８】
本形態のＰＤＰ製造方法において、ＰＤＰの前面基板構造体における表示面（前面）とは反対側の第１の面（放電空間に向く側の膜面）に、凹凸形状（光透過性及び光散乱性を持つ層（膜））を形成する工程を有する。第１の面の凹凸形状は、放電空間（放電セル）の蛍光体側からの光を、当該凹凸面を通ってパネル前方（視線方向）へ出射（透過）させる際に、光散乱機能を持つ。上記凹凸面に対し入射する蛍光体側からの光は、前述のように、外光反射光（白色光）と、蛍光体発光（Ｒ，Ｇ，Ｂの可視光）との２種類を有する。
【００１９】
そして、本形態で、上記凹凸形状は、ヘイズ（曇り度、濁度）により規定される。上記凹凸形成工程では、ヘイズ条件として、第１の面に対し、ヘイズが１０％以上７０％以下になるように凹凸を形成する。上記凹凸形状は、例えば、保護層や誘電体層に形成される。上記凹凸の形成の方法としては、サンドブラスト方法、エッチング方法、フィラー混入方法、膜面への粉体付着方法などを用いることができる。
【００２０】
なお、ヘイズは、ヘイズメーター（ヘイズ測定装置）により定量化される。ヘイズの測定は、例えば、前面基板構造体の完成状態で、表示面側、視線方向で、標準光源Ｄ６５を用いて行う。なお、ヘイズ測定の工程によるヘイズの値と凹凸形成工程による凹凸形状とが対応付けられるので、本ＰＤＰ製造時には、凹凸形成工程のプロセスを制御することで、ヘイズ条件を満たす所定の凹凸形状を形成することができる。
【００２１】
本ＰＤＰ製造方法において、例えば、ＰＤＰの前面基板構造体は、表示面側から順に、光透過性の基板、放電セルに電圧を印加するための電極（例えば表示電極対）、光透過性の誘電体層及び保護層を有し、背面基板構造体は、背面側から順に、基板、隔壁、蛍光体を有し、放電空間は例えば隔壁により区画され蛍光体が形成されることで放電セル（放電が行われる領域）が形成されるものであり、前面基板構造体における第１の面（例えば画面対応の領域）において、前面基板構造体の表示面側から観測したヘイズが１０％以上７０％以下となるように凹凸形状を形成する工程（凹凸形成工程）を有する。凹凸形状とは、凹凸（厚さ変動）が対象面にある程度以上一様に分布する形状である。
【００２２】
本構成により、第１の面に入射する外光反射光は、凹凸で散乱されて前面基板構造体から出射され、視線方向では光量が大幅に減少される。また、第１の面に入射する蛍光体発光は、凹凸を含む前面基板構造体を透過して出射され、視線方向では確保される。凹凸の散乱作用で全光線透過光量は殆ど減少しない（即ち蛍光体発光の取り出し効率が確保される）。このように、凹凸を含む前面基板構造体における全光線透過光率を極力減少させないようにしつつ、前面基板構造体の管面反射率（パネルの反射率）を大幅に減少させることが実現される。その結果、パネルの基本発光効率が向上され、表示輝度とコントラストが確保または向上される。
【００２３】
本構成では、凹凸形状の物理的形状詳細が規定されるのではなく、ヘイズの規定によって結果的に凹凸形状が決まる。本構成において、対象とする光の波長としては、４００〜８００ｎｍ程度であり、ヘイズを１０％〜７０％に規定することで、実際の凹凸の大きさ（振幅や周期など）としては、μｍ単位と比較的大きく、前述の従来技術例よりも大きくなる。
【００２４】
また、ヘイズの規定による実際の物理的形状は凹凸形状に限られず、平坦な層（膜）であってもその中に含まれるフィラー等の物質によって前記凹凸形状と同様の光散乱性を持たせることができればよい。
【発明の効果】
【００２５】
本願において開示される発明のうち、代表的なものによって得られる効果を簡単に説明すれば以下のとおりである。本発明の代表的な実施の形態によれば、パネル（セル）の蛍光体発光の取り出し効率を考慮して表示輝度を確保しつつ、パネルの基本発光効率やコントラスト等の特性の向上または確保を実現できる。
【発明を実施するための最良の形態】
【００２６】
以下、本発明の実施の形態を図面に基づいて詳細に説明する。なお、実施の形態を説明するための全図において、同一部には原則として同一符号を付し、その繰り返しの説明は省略する。なお、説明のため、ＤＸ方向（画面内の横方向）、ＤＹ方向（画面内の縦方向）、ＤＺ方向（パネル厚さ方向、画面垂直方向）を有する。
【００２７】
＜概要＞
図１〜図１３を用いて、本発明の一実施の形態のＰＤＰ及び製造方法について説明する。本実施の形態では、特に図２、図３、図１１等に示すように、前面基板構造体１１の膜面（第１の面４１）に凹凸形状を設ける工程（Ｓ１５）の際におけるヘイズが１０％〜７０％に規定されるものである。
【００２８】
＜ＰＤＰ（基本）＞
図１において、本実施の形態のＰＤＰ１０の基本構造の一例を示している。本ＰＤＰ１０は、交流駆動・面放電型、三電極構造（前面側に表示電極対、背面側にアドレス電極）、ボックス状の隔壁などの場合である。画素に対応付けられる一部分のみを分解して概略的に示している。Ｃｒ，Ｃｇ，Ｃｂは、各色の発光領域（セル）に対応付けられる。
【００２９】
本ＰＤＰ１０は、主に前面側と背面側の２つの基板（１，５）による２つの構造体（１１，１２）を組み合わせて構成される。それらの構造体（１１，１２）を重ね合わせて外周部が封着され、当該構造体の間（内部）の領域が排気され放電ガスが封入されることで、放電空間１３（基板間領域）が構成される。
【００３０】
第１構造体（前面基板構造体）１１において、光透過性の平坦な前面基板（ガラス基板）１の内面側（表示面の反対側）の面上には、横方向（ＤＸ方向）に並行に、表示電極（Ｘ，Ｙ）対が形成されている。表示電極（Ｘ，Ｙ）は、維持駆動用の維持電極Ｘと、維持駆動及び走査駆動の兼用の走査電極Ｙとを有する。表示電極（Ｘ，Ｙ）は、例えば、透明電極２ａとバス電極２ｂとにより構成される。バス電極２ｂは、例えばＣｒ，Ｃｕ等による金属製であり、配線抵抗が低く、その端部は駆動回路側と接続される。透明電極２ａは、例えばセル内側へ張り出す形状により、表示電極（Ｘ，Ｙ）対での放電ギャップを形成する。表示電極（Ｘ，Ｙ）は、低融点ガラス材料などによる誘電体層３に覆われている。更に誘電体層３は、ＭｇＯ（酸化マグネシウム）等による保護層（保護膜）４により覆われている。保護層４は、誘電体層３を放電から保護する機能や、放電空間１３への２次電子供給機能などを持つ。
【００３１】
第２構造体（背面基板構造体）１２において、光透過性の平坦な背面基板（ガラス基板）５の面上には、表示電極対と交差する縦方向（ＤＹ方向）に並行に、アドレス駆動用のアドレス電極６が形成されている。アドレス電極６群は、例えば誘電体層７に覆われている。誘電体層７の面上には、隔壁８として、例えばＤＹ方向に伸びる隔壁部（縦リブ）及びＤＸ方向に伸びる隔壁部（横リブ）による、ボックス状の隔壁８が形成されている。隔壁８は、放電空間１３をセル（放電領域）に対応して区画する。誘電体層７面上、隔壁８間の領域には、放電空間１３に露出するように、各色（Ｒ，Ｇ，Ｂ）の発光用の蛍光体９（９ｒ，９ｇ，９ｂ）が表示列毎に区別して形成されている。蛍光体９は、例えば誘電体層７表面、及び隔壁８側面に渡って形成されている。
【００３２】
なお本ＰＤＰ１０構造に限らず、駆動方式などに応じて詳細な構造が各種可能である。例えば、前面基板構造体１１側にアドレス電極６を設けた三電極構造や、縦リブのみのストライプ状の隔壁８構造や、非表示スリットに対応して横方向に排気パスを設けた梯子状の隔壁８構造などもある。
【００３３】
＜ＰＤＰ（特徴）＞
図２において、本実施の形態のＰＤＰ１０の構造一例における第１構造体１１の膜面（第１の面４１）側の凹凸形状を含む構造を、セル対応一部断面（ＤＹ−ＤＺ方向）で示している。なお凹凸形状に関しては、面内でほぼ一様なので、ＤＸ−ＤＺ方向の断面でも同様である。３０は、放電空間１３のうち、第１構造体１１（保護層４）や第２構造体１２（隔壁８、蛍光体９）により物理的に囲まれた放電セルの領域である。なお表示電極（Ｘ，Ｙ）については、不透明なバス電極２ｂのみが隔壁８上部に配置されている場合を示している。
【００３４】
第１構造体１１の表示面４０とは反対側の膜面（第１の面４１）側である保護層４（または誘電体層３）において、光散乱性を持つ凹凸形状が設けられている。図２では、保護層４の表面に凹凸形状を設けた場合である。凹凸形状については、図２等では、ＤＹ方向で曲線（波線）の繰り返しによるパターンとして示している。なお、わかりやすく示すために、各部位の実際のスケールとは異なるように大きく図示している。
【００３５】
ＤＺ方向において、Ｓはセルを真正面から見る視線方向である。Ａは外光（セルへの外光入射光）の例である。外光入射角度をθとしている。θは、例えば３５°である。Ｂは、Ｓと同方向（ＤＺ方向）で真っ直ぐに出射する内光（蛍光体９での外光反射光、あるいは蛍光体９からの発光など）である。
【００３６】
＜ＰＤＰ製造方法（基本）＞
図３において、本実施の形態のＰＤＰ１０の基本的な製造方法のフローについて示している（Ｓは工程を示す）。なお保護層４表面に凹凸を形成する場合である。
【００３７】
第１構造体１１の作製工程Ｓ１０において、工程順に、ガラス基板（前面基板）１の形成Ｓ１１、表示電極（Ｘ，Ｙ）の形成Ｓ１２、誘電体層３の形成Ｓ１３、保護層４の形成Ｓ１４、凹凸の形成Ｓ１５、ヘイズ測定Ｓ１６を有する。
【００３８】
第２構造体１２の作製工程Ｓ２０は例えば公知技術と同様である。即ち、順に、ガラス基板（背面基板）５、アドレス電極６、誘電体層７、隔壁８、蛍光体９などが形成される。隔壁８は、例えば、低融点ガラスペースト等の材料による層を形成し、これをサンドブラスト方法などにより、パターニングし、焼成することで形成する。蛍光体９は、Ｒ，Ｇ，Ｂ毎に、例えば、隔壁８間の領域に、蛍光体ペーストを、スクリーン印刷法、ディスペンサ等の方法により塗布し、焼成することで形成する。
【００３９】
パネル組み立て等の工程Ｓ３０においては、パネル組み立て・封着の工程Ｓ３１、排気及び放電ガス封入の工程Ｓ３２、エージングや試験の工程Ｓ３３などを有する。
【００４０】
Ｓ１１ではガラス基板１を切断等により形成する。Ｓ１２では、ガラス基板１上に、表示電極（Ｘ，Ｙ）群を、スクリーン印刷方法や、フォトリソ＋エッチング方法等で形成する。例えば、透明電極２ａとバス電極２ｂをそれぞれ所定のパターンで形成する。
【００４１】
Ｓ１３では、ガラス基板１上、表示電極（Ｘ，Ｙ）群を被覆するように光透過性の誘電体層３を平坦に形成する。この形成は、例えば、低融点ガラスフリット等から成る誘電体層用のペーストをスクリーン印刷方法により塗布し焼成する方法や、酸化シリコン（ＳｉＯ２）を堆積するＣＶＤ法などの気相蒸着法などにより行う。
【００４２】
Ｓ１４では、誘電体層３の上に、全面（画面対応の領域）を被覆するように、光透過性の保護層４を形成する。この形成は、例えばＭｇＯを用いた蒸着方法や、その他、スパッタ方法や塗布方法などを用いることができる。この状態ではまだ保護層４の表面は平坦である。
【００４３】
Ｓ１５（凹凸形成工程）では、保護層４の平坦な表面（第１の面４１）に、例えばサンドブラスト方法などによって、凹凸を形成する。これにより、図２のようにＤＺ方向の断面で第１の面４１に凹凸を持つ保護層４の状態を得る。Ｓ１５で凹凸を形成する際は、所定のヘイズの条件（例えばＨ＝７０％）を満たすように所定の凹凸形成方法（例えばサンドブラスト方法）のプロセスや条件を制御する（詳しくは後述する）。
【００４４】
また、誘電体層３の表面に凹凸を形成する構成の場合（後述、図６）では、例えば、Ｓ１３の後にサンドブラスト方法などによって凹凸を形成し、その後にＳ１４の保護層４を形成する。
【００４５】
また、平坦な保護層４を一旦形成してそれを加工して凹凸を形成する以外にも、製造方法に応じて、凹凸を持つ保護層４を一度に形成するようにしても構わない。
【００４６】
そして、Ｓ１６（ヘイズ測定工程）では、作製された第１構造体１１について、それが所定のヘイズの条件を満たしているかどうか、前述のようにヘイズ測定装置、標準光源Ｄ６５を用いてヘイズを測定して、測定結果が所定のヘイズ条件を満たしていることを確認する。
【００４７】
Ｓ３１では、上記作製された第１構造体１１と第２構造体１２を位置合わせしつつ重ね合わせて、パネルの外周部を封着材（低融点ガラスフリット等）を用いて貼り合わせ熱処理により封着する。Ｓ３２では、封着による内部空間に対し、パネルの一部の通排気孔（チップ管）とそれに接続する外部装置を用いて、内部空間を真空排気し、Ｘｅ等による放電ガスを封入し、チップ管を封じ切ること等により、閉じられた放電空間１３を形成する。なお、製造方法に応じて、Ｓ３１の封着やＳ３２の封入などを加熱炉内で同時並行させる方法などもある。
【００４８】
Ｓ３３では、作製されたパネルに駆動回路を接続して電極に電圧を印加するエージング（安定化）や、パネルの点灯試験・表示品位確認などを行うことで、製品を完成する。試験では、例えば表示輝度やコントラスト等の特性を確認する。
【００４９】
なお、更に、保護層４の表面上に、放電特性改善のための粉体（ＭｇＯ結晶粒子）等を付着させる工程を加えた形態とすることも可能である。この付着は、例えば、粉体含有材料であるスラリーを散布（塗布）し乾燥させる方法などによる。なお、この場合、粉体付着後でも凹凸形状が維持されるようにする必要がある。
【００５０】
＜凹凸形状＞
前記凹凸形状は、ヘイズの条件を満たすように形成されればよいので、実際の微視的な形状としては、図２に示したパターンに限られない。例えば、製造方法などに応じて、多角形的なパターンや、凹凸単位の繰り返しの周期（面内の凹凸単位の密度など）が異なるパターンとしてもよい。また、凹凸形成位置は膜面の付近であればよく、保護層４表面に限られない。以下にそのような構成例を示す。いずれも、第１構造体１１の膜面（第１の面４１）において、所定のヘイズの条件を満たす凹凸形状を持つものである。
【００５１】
＜凹凸形状（１）＞
まず、図４において、凹凸形状の第１の構成例として、保護層４表面で凹凸を形成する場合で、微視的に見て曲線（波線）的な凹凸のパターンの場合（図２と同様）における断面（ＤＹ−ＤＺ方向）の拡大構造を示している。
【００５２】
ガラス基板１やバス電極２ｂは前述同様である。その上に、誘電体層３が平坦に形成される。そして誘電体層３の平坦な表面の上に、保護層４による凹凸形状が形成される（Ｓ１４，Ｓ１５）。凹凸形状は、凹部５１及び凸部５２を含み、第１の面４１内（ＤＸ−ＤＹ方向）において、繰り返し分布する。凹凸形状において、凹部５１は保護層４の厚みが小さく、凸部５２は厚みが大きい箇所である。
【００５３】
ａ〜ｅは、説明のため、前述の外光（Ａ）や内光（Ｂ）等に関する光線の例を簡略的に示している。ａは外光として、第１構造体１１（ガラス基板１）への入射光である。ｂは、保護層４の凹凸面（第１の面４１）へＤＺ方向で平行（直進的）に入射する反射光であり、外光ａが放電セル３０の蛍光体９で反射された反射光、あるいは蛍光体９面からの発光である。ｃは、入射光ｂが凹凸形状（第１の面４１）の部位によって散乱される散乱光である。ｄは、散乱光ｃのうち、前方（ＤＺ方向）へ平行（直進的）に透過する成分である。ｅは、ＤＺ方向の透過光ｄが第１構造体１１の表示面４０から出射して視線方向Ｓへ向かう出射光である。
【００５４】
図４で、波線状の凹凸形状の大きさ詳細としては、ヘイズに応じて、例えば、ＤＺ方向での振幅が１μｍ（凹部５１と凸部５２の高低差が２μｍ）、周期（ＤＸ，ＤＹ方向）が４０μｍ、といった値になる。
【００５５】
図５において、上記凹凸形状の変形例を示している。（ａ）は、四角形の繰り返しによるパターンである。凹部５１及び凸部５２を四角形で示している。（ｂ）は、三角形の繰り返しによるパターンである。凹部５１及び凸部５２を三角形で示している。
【００５６】
＜凹凸形状（２）＞
図６において、凹凸形状の第２の構成例として、誘電体層３で凹凸が形成されることによって結果的に保護層４で凹凸が形成される場合である。本ＰＤＰ製造方法では、誘電体層３の形成の際（Ｓ１３）、誘電体層３の表面４２で凹凸形状（凹部及び凸部を含む）を形成する。そして、その誘電体層３の凹凸形状の上に、凹部及び凸部で厚さ一様になるように保護層４を形成する（Ｓ１４）。これにより、誘電体層３の表面４２の凹凸形状が保護層４の表面（４１）にも反映されるので、結果的に保護層４表面（４１）に凹凸が形成される。
【００５７】
＜凹凸形状（３）＞
図７において、凹凸形状の第３の構成例として、平坦な保護層４の表面上に、更にＭｇＯ結晶粒子等による粉体（粒子群）を付着させることで凹凸形状を形成する場合である。１つの凸部５２は、単一の大きな粒子、複数の粒子の集まり（凝集体）などにより成る。例えばＭｇＯ結晶粒子単体では概略的に立方体形状である。付着粒子の形状に応じた凸部５２が形成される。凹部５１では粒子ではなく平坦な保護層４表面が露出しても構わない。
【００５８】
なお、これらの凹凸形状は、ヘイズ条件に基づきμｍ単位での形成になり、各図示するような完全な形状になるわけではなく、微視的に見れば不規則・ランダムな形状が混在するが、概略平均的には、光散乱性を持つ凹凸形状となっている。
【００５９】
＜凹凸形成方法＞
本ＰＤＰ製造方法における凹凸形成方法としては例えば以下のように、（１）サンドブラスト方法、（２）エッチング方法、（３）フィラー混入方法（誘電体層３等にフィラーを混入することにより形成する方法）、（４）粉体付着方法（保護層４上に粉体を付着させることにより形成する方法）、（５）屈折率の異なる材料を含有する平坦な膜を介在させる方法、などがある。
【００６０】
＜製造方法（１）＞
図８において、サンドブラスト方法による凹凸形成方法及び実施例を説明する。図８（ａ）では、サンドブラスト方法及びサンドブラスト装置の概略構成を示している。研磨材８１をタンク（圧力タンク）８２から空気（圧縮空気）Ａで圧送Ｂし、ノズルガン８３より噴出させる。噴射された研磨材８４が、対象とする基板８５（第１構造体１１）に吹き付けられる。ノズルガン８３は、図８中の水平方向（Ｃの矢印方向）に往復するように振られ、基板８５は、図８中、奥方向に搬送される。例えば図４の第１構造体１１を作製する場合では、保護層４に対し研磨材８４が吹き付けられることで、凹凸が形成される。
【００６１】
サンドブラスト（研磨）条件としては、使用する研磨材８１（大きさや量）、基板８５の搬送速度、研磨材８１の圧送Ｂの圧力、ノズルガン８３での噴射圧力など（吹き付けの時間または速度など）がある。そのうち、前述の凹凸の状態に大きく影響するのは、特に、使用研磨剤と噴出圧力である。
【００６２】
図８（ｂ）では、本実施の形態におけるサンドブラスト（研磨）条件を示している。まず、共通条件として、使用研磨材８１の材質はアルミナであり、基板８５の搬送速度は１００［ｍｍ／分］である。個別条件として、実施例として条件１、条件２、条件３の三つの条件を有する。
【００６３】
各個別条件において、噴射圧力は０．１５［ＭＰａ］である。研磨材８１の粒径［μｍ］は、条件１では３〜５、条件２では２〜４、条件３では２である。なお粒径にはばらつきがあるので概略平均値である。
【００６４】
上記条件による結果として、凹凸［μｍ］とヘイズ［％］を示している。凹凸［μｍ］は、加工面（第１の面４１）での平均的な山（凸部５２）と谷（凹部５１）の高低差である。条件１では２以上、条件２では１．５、条件３では０．５である。また、ヘイズ［％］は、条件１では７０、条件２では４０、条件３では１０である。
【００６５】
ヘイズに関しては、加工密度に関係するので、本実施例の基板搬送速度では上記結果が得られたが、同じ研磨材８１や噴射圧力を使用しても、基板搬送速度を変えると、凹凸密度が変化するので、凹凸の大きさが同じであってもヘイズ値が異なってくる。
【００６６】
＜製造方法（２）＞
エッチング方法による凹凸形成方法では、本方法では、上記サンドブラスト方法などと同様に、エッチング工程のプロセスを制御することで、保護膜４や誘電体層３に対し所望のヘイズになるように凹凸形状を形成する。基本的には、酢酸や硝酸などの酸を用いて例えば保護膜４表面をエッチングすることで凹凸を形成することが可能である。
【００６７】
＜製造方法（３）＞
フィラー混入方法（誘電体層３等にフィラーを混入することにより凹凸を形成する方法）では例えば以下である。誘電体層３中にフィラーを混入する方法の場合、フィラーの材料、大きさ、形状、量（混入の割合）などを調整することで、所望の凹凸（光散乱性の誘電体層３）を形成することができる。フィラー材料は、誘電体材料よりも融点が高いものを使用する。これによって、誘電体層３を焼成した場合に、フィラー材料の大きさや量をある程度反映した誘電体層３表面がつくられる。フィラーの形状は、球体以外も存在し、棒状や雪だるま形状などのフィラーによって、ランダムに表面に凹凸をつけることができる。フィラーは、単に凹凸（光散乱性）をつける目的で使用するものなので、材料としては母体（誘電体）と反応しないものであれば、各種が使用可能である。
【００６８】
また、誘電体層３ではなく保護層４へフィラーを混入して同様に凹凸を形成する方法を用いてもよい。また、保護層４の途中（内部）に、保護層４と同じ材料（例えばＭｇＯ）の粒子を挟み込むことで凹凸を形成する方法などを用いてもよい。
【００６９】
＜製造方法（４）＞
粉体付着方法（保護層４上に粉体を付着させることにより凹凸を形成する方法）では例えば以下である。保護膜４と同じ材料（例えばＭｇＯ）の結晶粒子を用いる。このＭｇＯ結晶粒子は、放電空間１３（放電セル３０）に対する２次電子の放出（供給）により、表示放電等の放電を安定化させ、放電遅れを改善するといった機能を持つ（公知技術）。この粉体を例えばスプレー等により対象面（保護膜４の表面）にほぼ一様に吹き付けて乾燥させる方法や、粉体含有材料を対象面に塗布して乾燥する方法などによって付着させる。この場合、基本的には、対象面に対し付着された粉体の形状をそのまま反映して凹凸が形成されることになる。よって、付着させる粉体の大きさや、その凝集の程度や、面内分布密度や、付着プロセス等を制御することで、所望の凹凸形状を得ることができる。
【００７０】
また、保護膜４表面へ粉体を付着させる方法の変形例において、まず、下地である誘電体層３表面に、ＭｇＯ結晶粒子等の粉体を凹凸形状になるように塗布等により付着させる。その上に、保護膜４を一定厚さで形成する。結果、凹凸形状を持つ保護膜４が形成される。
【００７１】
＜製造方法（５）＞
その他の方法として、屈折率の異なる材料を含有する平坦な膜を介在させる方法では例えば以下である。この方法では、ガラス（ガラス基板１）と誘電体（誘電体層３）との間などの位置に、光散乱性を持つ平坦な膜を挟んだ構造により、前述の各方法と同様の効果を出すものである。当該平坦な膜として、バインダ材料に対し、屈折率の異なる例えば２種類の材料を混ぜることで、均一で平坦な膜をつくる。その２種類の材料ごとに融点が異なることを利用する。これにより、当該平坦な膜中において屈折率の異なる部分が形成される。この膜中の屈折率の異なる部分によって、前述の凹凸形状と同様の作用で、光を散乱させる。
【００７２】
当該平坦な膜のベースになるバインダの材料としてはＳｉＯ２やＴｉＯ粒子等を用い、その屈折率としては１．４〜３．０を用いる。当該粒子濃度を変えることで、当該平坦な膜を含む第１構造体１１の構造における所望のヘイズが前述同様に規定される。
【００７３】
本方法の場合、誘電体層３の形成（Ｓ１３）の前に、当該平坦な膜を形成する工程を有する。複数の種類の材料の各屈折率及び混合配分により、ヘイズ条件を満たすように形成する。
【００７４】
また、当該膜の位置は、誘電体層３と保護層４の間の位置などとしてもよい。
【００７５】
＜ヘイズ＞
次に、本ＰＤＰ製造方法の実施例として、ヘイズ条件、その他の条件に関する値を示す。また併せて用語の意味も説明する。図９は、反射率（管面反射率）とヘイズ（Ｈ）の関係、図１０は、透過率（全光線透過率）とヘイズの関係、図１１は、基本発光効率とヘイズの関係、図１２は、再堆積量とヘイズの関係、図１３は、輝度維持率と再堆積量の関係を示す。
【００７６】
「ヘイズ」：  「ヘイズ」（ヘイズ率）は、一般に、光拡散性（光散乱性）に関する指標として用いられており、物体（試料）の曇り（濁り、荒れ）度合いを表す。本明細書では、ヘイズは、対象となる膜面の凹凸の度合いを表す。ヘイズは、〔ヘイズ：Ｈ〕［％］＝｛〔散乱光量〕／〔全光線透過光量〕｝×１００で表される。即ち、全光線（全光線透過光量）に対する散乱（散乱光量）の割合である。表現を変えると、Ｈ［％］＝｛〔全光線透過光量〕−〔平行光線透過光量〕｝／〔全光線透過光量〕である。
【００７７】
本実施の形態において、前面基板構造体１１のヘイズは、前面基板構造体１１の凹凸形状の膜面（第１の面４１）に対し垂直方向（ＤＺ）から入射した光線（蛍光体９での反射光など）が、前面基板構造体１１を透過して表示面４０から出射する際に、平行（直進）方向の全光線（全光線透過光量）に対し、それ以外の方向へ散乱する成分（散乱光量）の比率を表している。
【００７８】
本実施の形態において、ヘイズ測定に使用したヘイズ測定装置は、日本電色工業株式会社  濁度計  ＮＤＨ２０００とした。上記ヘイズ測定装置における測定及び補正は、ＪＩＳ規格を基に行われている。ヘイズ測定では、図２のＤＺ方向（表示面４０に対する垂直方向）、真正面の視線方向ＳにおけるＢの光線について、ヘイズ測定装置で測定した。
【００７９】
ヘイズ測定において、簡単に言えば、光源（蛍光体９側）からの入射光（全光線透過光量に対応）を、光散乱性を持つ凹凸を含む光透過性の第１構造体１１で透過させ、その出射光の光束のうち、視線方向Ｓに配置されるヘイズ測定装置の受光部に到達した光量を測定する。そして、上記式に従って、ヘイズ値（全光線透過光量（入射光量）に対する散乱光量の比率）が計算される。受光部に到達した光量（直進成分光量：平行光線透過光量）は、全光線透過光量（元の入射光量）から散乱光量（直進成分以外）を除いたものである。散乱光量が大きい場合、ヘイズの値が大きくなる。即ち、ヘイズ測定対象部位における凹凸の度合いが大きいことを示す。
【００８０】
＜（１）反射率＞
まず、図９において、反射率（管面反射率）［％］とヘイズＨ［％］の関係を示している。実施例として、５種類のヘイズＨによる凹凸形状を有する。それぞれの実施例に対応して、５個の点（ａ〜ｅ）を示している。
【００８１】
具体的に、ヘイズＨは、ａ：０％〜５％程度、ｂ：１０％弱程度、ｃ：４０％程度、ｄ：７０％弱程度、ｅ：７５％程度である。なお、ここでのヘイズＨは、前面基板構造体１１のみの状態ではなくパネル状態でのヘイズである。反射率は、パネル反射率である。
【００８２】
図９で、ヘイズＨが大きくなる実施例ほど、反射率が小さくなることがわかる。反射率は、ａでは３５．５％程度、ｂでは３２％程度、ｃでは２７％程度、ｄでは２２％程度、ｅでは２０％程度である。
【００８３】
反射率が小さいことは利点である（コントラストが高くなる作用）。よって、この観点からは、例えばｅで示すヘイズＨが７５％程度のパネルが、効果が高い。
【００８４】
「反射率（パネル反射率、管面反射率）」：  「反射率」は、〔反射率〕［％］＝〔反射光量〕／〔入射光量〕×１００で表される。例えば「前面基板構造体の反射率」のように限定した場合は、パネルにおける背面基板構造体１２を除いた単一の前面基板構造体１１での反射率を表す。
【００８５】
「管面」は、パネルの表示面（画面）の意味である。それに対して、「膜面」は、その反対側の面（放電空間１３に向く（露出する）第１の面４１）の意味である。
【００８６】
＜（２）全光線透過率＞
次に、図１０において、第１構造体１１の透過率（全光線透過率）［％］とヘイズＨ［％］の関係を示している。実施例として、前述同様の５種類のヘイズＨ（ａ〜ｅ）を有する。
【００８７】
図１０で、ヘイズＨが大きくなる実施例ほど、透過率が少し小さくなることがわかる。具体的に、透過率は、ａでは７０％程度、ｂでは７１％程度、ｃでは７１％程度、ｄでは６９％程度、ｅでは６７％程度である。
【００８８】
透過率が小さいことは不利点である（表示輝度が小さくなる作用）。よって、この観点からは、例えばｂで示すヘイズＨが１０％程度のパネルが、効果が高い。
【００８９】
上述の２つの図９，図１０（反射率及び透過率とヘイズとの関係）を比べると、ヘイズＨの増加に対する反射率、透過率の低下に関して、図９（反射率）よりも図１０（透過率）の方が低下の程度（傾き）が小さい。よって、ヘイズＨの増加に対し、反射率低下の利点と透過率低下の不利点とを合わせた総合的な効果を考えたとき、相対的には反射率低下の効果が高い。
【００９０】
このように、ヘイズＨを例えば最低１０％以上に高めた実施例とすることで、反射率低下の効果が得られる。即ち、パネルの表示面４０を視線方向Ｓで見たときに蛍光体９からの白色光（外光反射光）が抑制されて見え、コントラスト向上効果が得られる。
【００９１】
「透過率」、「全光線透過光」（全光線透過光量、全光線透過率）：  「全光線透過光」は、対象光そのものを表し、その量（透過する光線の全量）を全光線透過光量とする。「全光線透過率」は、対象物を透過して出射するすべての光線の光量の割合である。全光線透過率は、〔出射光量〕／〔入射光量〕で表される。本実施の形態では、全光線透過光は、蛍光体９での反射光で、前面基板構造体１１を透過して前方へ出射するすべての光線の光量に対応している。
【００９２】
「平行光線透過光」（直進成分）：  反射光の透過の際に、凹凸での散乱により、各方向に光が出射する。そのうち、当初の入射方向に対しそのまま平行（直進）する成分を、平行光線透過光（直進成分）と称する。
【００９３】
「散乱光」、「散乱光量」：  「散乱光」は、分子や粒子などに衝突して反射した光である。「散乱光量」は、入射光線に対する平行直線成分を除いた成分であり、〔散乱光量〕＝〔全光線透過光量〕−〔平行光線透過光量〕で表される。ヘイズは、全光線透過光量のうちの散乱光量の割合である。
【００９４】
＜（３）基本発光効率＞
次に、図１１において、基本発光効率［ｌｍ／Ｗ］とヘイズＨ［％］の関係を示している。実施例として、前述同様の５種類のヘイズＨ（ａ〜ｅ）を有する。
【００９５】
図１１で、ヘイズＨが大きくなる実施例ほど、基本発光効率が大きくなることがわかる。具体的に、基本発光効率［ｌｍ／Ｗ］は、ａでは４．２程度、ｂでは４．５程度、ｃでは５程度、ｄでは５．３程度、ｅでは５．４程度である。
【００９６】
基本発光効率が大きいことは利点である（コントラストが高く、表示輝度が大きくなる作用）。前述の各図９〜図１０と合わせて考えて（反射率、透過率、基本発光効率とヘイズとの関係）、ヘイズＨを大きくした実施例では、基本発光効率の向上による効果が高い。ヘイズＨを最低１０％以上とすることで、良好な効果が得られる。
【００９７】
「発光効率」：  「発光効率」は、パネル自体の発光効率であり、投入電力に対する発光（放電→紫外光→蛍光体発光）の明るさ（ｌｍ／Ｗ）であり、〔発光効率〕［ｌｍ／Ｗ］＝〔パネル全面に渡る明るさ〕［ｌｍ］／〔投入電力〕［Ｗ］で表される。なお、「発光効率」に対し、「放電効率」は、投入電力に対する放電の強さという意味である。放電効率は、例えば電極の形状や、保護膜表面状態などによって変化する。
【００９８】
「基本発光効率（基本効率）」：  「基本発光効率」は、上記パネル自体の発光効率に、前面の反射や透過等の特性（管面反射率）を加味した指標である。「基本発光効率」は、〔基本発光効率〕［％］＝〔発光効率〕／√〔管面反射率〕で表される。
【００９９】
本パネルの基本発光効率は例えば従来に比べて２８％向上することができる。
【０１００】
＜（４）再堆積量（輝度維持率）＞
次に、図１２において、保護層４（ＭｇＯ膜）に関する再堆積量［μｍ］とヘイズＨ［％］の関係を示している。また、図１３において、再堆積量［μｍ］と輝度維持率との関係を示している。実施例として、前述同様の５種類のヘイズＨ（ａ〜ｅ）を有する。再堆積量は、パネルの寿命（輝度維持率）と対応付けられる。再堆積量［μｍ］は、パネルを規定時間ランニング（点灯）した場合に保護層４が再堆積した厚さである。輝度維持率は、パネルの初期（製造時）の輝度に対してランニング後にどれだけ輝度が低下しているかを表す比率である。
【０１０１】
図１２で、ヘイズＨが大きくなる実施例ほど、再堆積量が大きくなることがわかる。例えば、再堆積量［μｍ］は、ａでは０．３程度、ｂでは０．４程度、ｃでは０．６程度、ｄでは０．８程度、ｅでは１．３程度である。また対応して、図１３で、ヘイズＨが大きくなる実施例ほど、輝度維持率が小さくなることがわかる。輝度維持率は、ａ，ｂでは０．９程度、ｃでは０．８程度、ｄでは０．７程度、ｅでは０．５以下である。
【０１０２】
再堆積量が大きいこと及び輝度維持率が低いことは不利点である。前述の各図９〜図１１と合わせて考えたとき、前述のようにヘイズＨを大きくすれば基本発光効率等の効果が高いが、再堆積量（輝度維持率）の観点からは、あまり望ましくない。例えばｅで示すヘイズＨが７５％程度の実施例をみると、再堆積量が大きく、輝度維持率が小さい。
【０１０３】
従って、ヘイズＨを大きくし過ぎることでパネル寿命（輝度維持率）を劣化させないように、例えばヘイズＨを７０％以下に抑えたｄまでの実施例のパネルとすることによって、総合的な効果のバランスをとる。
【０１０４】
「再堆積量」（堆積量）：  「再堆積量」は、本明細書では、保護膜４に対して使用する用語として定義する。保護膜４（一般に例えばＭｇＯ膜）は、その下層膜である誘電体層３を放電（スパッタ）から保護する役割などを持つ。しかしながら、パネルの点灯時間が長くなるにつれて、保護膜４自身が、放電空間１３の放電ガス（Ｘｅガス等）の放電によって、少しずつ削られてゆく。削り取られたＭｇＯは、前面基板構造体１１における放電が弱い部分に堆積する。その堆積の量を、「再堆積量」と称する。この量は、堆積部分の膜厚や体積（面積）などによって表すことができる。本例では、再堆積量を、堆積の膜厚（［μｍ］）によって表している。一度削り取られたＭｇＯは、質が低下したものになっている。再堆積量が多くなると、放電電圧（放電を発生させるために必要な電圧）が高くなる。一般的に、ＭｇＯの再堆積量が多いということは、輝度維持率が小さく（表示輝度が低下）、パネル寿命が短くなっている状態であることを示している。
【０１０５】
「輝度維持率」：  点灯試験における規定時間のランニング（点灯）の終了時点（点灯試験の方法に応じて変わる）での輝度維持率から、将来的なパネル寿命を予測することができる。目安として、規定時間ランニング終了時の輝度維持率は０．７〜０．７５程度である。基本的には、ランニング時間に応じて輝度維持率は低下する傾向を持つので、規定時間ランニング終了時に０．７以下のものは製品として適さない。保護層４の表面の凹凸が大きいと、再堆積量が大きく、再堆積量が大きいと、輝度維持率が低下する。よって、ヘイズＨの上限としては、７０％以下が使用限界となる。また、ヘイズの下限の１０％は、効果（効率向上）が確認できた下限の値である。
【０１０６】
以上説明したように、実施例では、ヘイズＨの条件として、特に、１０％以上〜７０％以下の範囲に規定して、当該ヘイズで凹凸を形成することで、総合的に良好な効果（基本発光効率向上、パネル寿命劣化抑制など）が得られる。
【０１０７】
＜従来技術との比較＞
従来技術と本実施の形態とを比較してその差異などについて説明する。基本的に、目的、原理、ヘイズの規定及び凹凸形状の大きさ（スケール）等の差異が存在する。
【０１０８】
本構成で対象としている、蛍光体９からのＲ，Ｇ，Ｂの可視光発光（中心波長：５５０ｎｍ）の場合、パネル製品の表示面において、従来ではフィルタ等を設けて工夫することが一般的である。
【０１０９】
従来のフィルタには様々な機能が盛り込まれており、その一つに蛍光体の白色（反射光）を目立たなくする役割もある。この目的でフィルタに工夫する場合、従来一般的には、単に当該フィルタでの光透過率を落とすように黒色のフィルタを設ける構造とする。これは、外光が蛍光体で反射してきたことによる白色光を、前面基板構造体１１で単に透過させるのではなく、フィルタの透過によって黒くなるように見せる（即ち反射光の総量が低下）、ということである。
【０１１０】
それに対し、本実施の形態の原理では、蛍光体９からの反射光を、前面基板構造体１１の凹凸を含む構造によって、拡散（散乱）させることで、視線方向Ｓへの反射光を弱くする（反射光の総量は不変）、というものである。反射光の総量は不変であるから、蛍光体９からの発光による表示輝度は確保される。このように、本パネルでは、蛍光体９の反射光を目立たなくする機能をパネル自体の内部に凹凸形状として具備したものである。
【０１１１】
従来技術例で、保護層などに凹凸を設ける構造を考えた場合、放電効率向上などの目的では、短い波長（ｎｍ単位）を対象とするので、凹凸の大きさの度合いをある程度以上に微細（ｎｍ単位）にしないと効果が無い。一方、本実施の形態では、蛍光体９での反射光の散乱などのために、ヘイズを規定し、これによる凹凸の大きさは従来技術例よりも大きくμｍ単位になっている。
【０１１２】
また従来技術例で、凹凸を設ける位置を表示面ないしフィルタ等とした場合、本実施の形態のような効果は得られない。
【０１１３】
ヘイズによる規定と、凹凸の大きさによる規定とは異なり、ヘイズの方が凹凸の大きさよりも定義的に広い。常識範囲内で考えられる凹凸の大きさが大きくなると、ヘイズが大きくなる傾向がある。しかしながら、ヘイズが大きいものでは凹凸が大きいかというと必ずしもそうではない。これは、凹凸の周期（凹部と凸部の間の距離）などが関係するためであり、凹凸（分布密度）が密か疎かによっても作用が変わってくる。このような概念を含めて議論できる物理量がヘイズである。
【０１１４】
以上、本発明者によってなされた発明を実施の形態に基づき具体的に説明したが、本発明は前記実施の形態に限定されるものではなく、その要旨を逸脱しない範囲で種々変更可能であることは言うまでもない。
【産業上の利用可能性】
【０１１５】
本発明は、プラズマディスプレイ装置に利用可能である。
【図面の簡単な説明】
【０１１６】
【図１】本発明の一実施の形態のＰＤＰの基本構造の一例を示す図である。
【図２】本実施の形態のＰＤＰの構造一例における前面基板構造体の膜面側の凹凸形状を含む断面構造を示す図である。
【図３】本実施の形態のＰＤＰの基本的な製造方法のフローについて示す図である。
【図４】本実施の形態のＰＤＰの凹凸形状の第１の構成例として、保護層表面で凹凸を形成する場合の断面拡大構造を示す図である。
【図５】凹凸形状の第１の構成例の変形例を示す図であり、（ａ）は、四角形の繰り返しによるパターン、（ｂ）は、三角形の繰り返しによるパターンを示す。
【図６】本実施の形態のＰＤＰの凹凸形状の第２の構成例として、誘電体層で凹凸が形成される場合の断面拡大構造を示す図である。
【図７】本実施の形態のＰＤＰの凹凸形状の第３の構成例として、保護層表面に粉体を付着させることで凹凸形状を形成する場合の断面拡大構造を示す図である。
【図８】本実施の形態のＰＤＰ製造方法におけるサンドブラスト方法による凹凸形成方法を説明するための図であり、（ａ）は、サンドブラスト方法及びサンドブラスト装置の概略構成、（ｂ）は、本実施の形態におけるサンドブラスト（研磨）の具体的な条件及び結果を示す。
【図９】本実施の形態のＰＤＰ製造方法における、反射率（管面反射率）とヘイズ（Ｈ）の関係を示す図である。
【図１０】本実施の形態のＰＤＰ製造方法における、透過率（全光線透過率）とヘイズの関係を示す図である。
【図１１】本実施の形態のＰＤＰ製造方法における、基本発光効率とヘイズの関係を示す図である。
【図１２】本実施の形態のＰＤＰ製造方法における、再堆積量とヘイズの関係を示す図である。
【図１３】本実施の形態のＰＤＰ製造方法における、輝度維持率と再堆積量の関係を示す図である。
【符号の説明】
【０１１７】
１…ガラス基板（前面基板）、２ａ…透明電極、２ｂ…バス電極、３…誘電体層、４…保護層（保護膜）、４ｂ…ＭｇＯ結晶粒子、５…ガラス基板（背面基板）、６…アドレス電極、７…誘電体層、８…隔壁、９（９ｒ，９ｇ，９ｂ）…蛍光体、１０…ＰＤＰ、１１…前面基板構造体（第１構造体）、１２…背面基板構造体（第２構造体）、１３…放電空間、３０…放電セル、４０…表示面、４１…膜面（第１の面）、４２…面、５１…凹部、５２…凸部、８１，８４…研磨材、８２…タンク、８３…ノズルガン、８５…基板（第１構造体）。
【図１】
2010003599.tif 000003
【図２】
2010003599.tif 000004
【図３】
2010003599.tif 000005
【図４】
2010003599.tif 000006
【図５】
2010003599.tif 000007
【図６】
2010003599.tif 000008
【図７】
2010003599.tif 000009
【図８】
2010003599.tif 000010
【図９】
2010003599.tif 000011
【図１０】
2010003599.tif 000012
【図１１】
2010003599.tif 000013
【図１２】
2010003599.tif 000014
【図１３】
2010003599.tif 000015